(57)【要約】【課題】塗布膜中に短時間で高効率に酸素を導入することができる。【解決手段】塗布膜中の酸素量を調整する方法において、オゾン発生器４２から水タンク４０の水にオゾンを供給することにより、酸素ガスを飽和状態に溶解した酸素溶解水をミスト発生装置３２からミストを塗布膜１４ａに向けて噴霧して付与することにより、水をキャリアとして塗布膜１４ａ中に酸素を導入する。【選択図】図２
2006320852.tif 000002
【特許請求の範囲】
【請求項１】
塗布膜中の酸素量を調整する方法において、
酸素ガスを飽和状態に溶解した酸素溶解水のミストを前記塗布膜に付与することにより、水をキャリアとして前記塗布膜中に酸素を導入することを特徴とする塗布膜中の酸素量調整方法。
【請求項２】
前記酸素溶解水は酸素ガスを水に直接溶解することにより調製されることを特徴とする請求項１の塗布膜中の酸素量調整方法。
【請求項３】
前記酸素溶解水はオゾンを水に溶解することにより調製されることを特徴とする請求項１の塗布膜中の酸素量調整方法。
【請求項４】
前記酸素溶解水は過酸化水素を水に溶解することにより調製されることを特徴とする請求項１の塗布膜中の酸素量調整方法。
【請求項５】
前記ミストに１０００Ｖ〜２００００Ｖの高電圧を付与することにより、ミストを微細化することを特徴とする請求項１〜４の何れか１の塗布膜中の酸素量調整方法。
【請求項６】
前記酸素溶解水に２０００ガウス以上の磁力を付与することにより前記酸素溶解水を微細化することを特徴とする請求項１〜４の何れか１の塗布膜中の酸素量調整方法。
【請求項７】
前記ミストにプラスとマイナスの何れか一方の電荷を帯電させると共に、前記塗布膜に前記ミストとは逆の電荷を帯電させることを特徴とする請求項１〜６の何れか１の塗布膜中の酸素量調整方法。
【請求項８】
塗布膜中の酸素量を調整する方法において、
水のミストと酸素ガスとを接触させて酸素が取り込まれた酸素溶解ミストを生成し、この酸素溶解ミストを前記塗布膜に付与することにより、水をキャリアとして前記塗布膜中に酸素を導入することを特徴とする塗布膜中の酸素量調整方法。
【請求項９】
前記酸素溶解ミストに１０００Ｖ〜２００００Ｖの高電圧を付与して前記酸素溶解ミストを微細化するか、又は該酸素溶解ミストを形成する水に２０００ガウス以上の磁力を付与して前記水を微細化することを特徴とする請求項８の塗布膜中の酸素量調整方法。
【請求項１０】
前記塗布膜は、光重合性平版印刷版を製造する際に感光層の上に塗布されるＰＶＡオーバーコート層であることを特徴とする請求項１〜９の何れか１の塗布膜中の酸素量調整方法。
【請求項１１】
塗布膜中の酸素量を調整する酸素量調整装置において、
前記塗布膜が塗布された帯状支持体を搬送させる搬送手段と、
前記帯状支持体が通過するトンネル状の酸素量調整ゾーンと、
前記酸素量調整ゾーン内に、酸素ガスを飽和状態に溶解した酸素溶解水のミストを発生させるミスト発生手段と、を備えたことを特徴とする塗布膜中の酸素量調整装置。
【発明の詳細な説明】
【技術分野】
【０００１】
本発明は塗布膜中の酸素量調整方法及び装置に係り、特に光重合性平版印刷版を製造する際に、光重合層（感光層）の上に塗布するオーバーコート層の酸素量調整技術に関する。
【背景技術】
【０００２】
水素結合性基を含む水溶性高分子を主成分とするオーバーコート層を有する光重合性平版印刷版の製造においては、高感度化が重要なファクターであり、高感度化に有利なラジカル重合を利用した感光系が数多く研究、開発されている。しかし、ラジカル重合系は酸素による重合阻害を受けやすいため、光重合層の上に例えばポリビニルアルコール（ＰＶＡ）を主成分とした酸素遮断性に優れたオーバーコート層を設けて、重合効率を高めるなどの工夫が行われている。このオーバーコート層の酸素透過速度が大きすぎる場合にはオーバーコート層に含有される酸素量が多過ぎるために、製造された光重合性平版印刷版の感度が低下する。逆に、酸素透過速度が小さすぎる場合にはオーバーコート層に含有される酸素量が少な過ぎるために、感度が異常に上昇し、現像不良、残色及び残膜発生の原因となり好ましくない。従って、オーバーコート層には、適正な酸素量が含有されなくてなならない。
【０００３】
このオーバーコート層中の酸素量は、オーバーコート層の含水率に大きく影響されることから、従来は、オーバーコート層を光重合層の上に塗布した後、所定の恒温・恒湿の調湿ゾーン内に通過させてオーバーコート層の含水率を調整することにより、オーバーコート層中の酸素量を制御していた。
【０００４】
しかし、オーバーコート層が塗布された帯状の支持体を連続搬送しながら調湿ゾーンを通過させてオーバーコート層の水分調整をする場合、調湿ゾーン内の温湿度条件とその滞留時間によりオーバーコート層へ供給される水分量が決まってしまう。従って、生産性の向上を目的として支持体の搬送速度を上げる場合には、調湿ゾーンの路長を長くする等の調湿能力の増強が必要であるが、調湿ゾーンの増設スペースがない場合には採用できない。このことから、調湿ゾーンの路長を長くしないで支持体の搬送速度を上げるためには、オーバーコート層に短時間で高効率に水分付与することのできる技術が必要になる。
【０００５】
従来、紙等の被調湿物の水分調整を行う技術としては、例えば特許文献１〜４のようなものがある。特許文献１は紙の水分調整を行うもので、水塗布と加熱による水分調整方法である。特許文献２は水を超音波により微細化する方法である。特許文献３は段ボールシートの加熱量調整による水分調整方法である。特許文献４はシートの加湿方法である。
【０００６】
また、光重合性平版印刷版を製造する際に、光重合層（感光層）の上に塗布するオーバーコート層中の酸素量を調整するための技術ではないが、膜に酸素を導入する技術としては、例えば特許文献５及び特許文献６がある。特許文献５には、金属ハロゲン化ガスと酸素とを反応させて被成膜体に金属酸化物膜を生成するＣＶＤ法やＰＶＤ法において、酸素ガスの圧力を高くして酸素ガスを被成膜体に導入し易くすることにより金属酸化物膜の成膜速度を上げる技術が開示されている。特許文献６には、スパッタ法により酸素及び炭素を含有する磁性薄膜を製造する方法において、スパッタガスとして少なくとも不活性ガスと二酸化炭素ガスを含有させると共に二酸化炭素ガスの分圧を調整することにより、磁性薄膜中に含有される酸素量及び炭素量を調整することが開示されている。
【特許文献１】特開平６−２５７０９３号公報
【特許文献２】特開２０００−４２０３０号公報
【特許文献３】特開２００３−１４５６５０号公報
【特許文献４】特開２０００−２６４４６４号公報
【特許文献５】特開平６−１４５９５０号公報
【特許文献６】特開２００３−５０７４６号公報
【発明の開示】
【発明が解決しようとする課題】
【０００７】
しかしながら、上記特許文献１〜４は紙等の被調湿物の水分調整の代表的なものであるが、短時間で高効率に水分付与する点において未だ満足できるものでない。
【０００８】
また、特許文献５及び６は、酸素圧力や他のガスのガス分圧により膜中に酸素を直接導入する技術であるが、この技術をオーバーコート層中の酸素量調整に適用しても、オーバーコート層中へ酸素を短時間で高効率に導入できないという問題がある。
【０００９】
本発明はこのような事情に鑑みて成されたもので、塗布膜中に短時間で高効率に酸素を導入することができるので、生産性を向上することができると共に、塗布膜に酸素を導入する酸素量調整ゾーンの路長を長くする必要がないので省コスト、省スペースにも寄与する塗布膜中の酸素量調整方法及び装置を提供することを目的とする。
【課題を解決するための手段】
【００１０】
本発明の請求項１は、前記目的を達成するために、塗布膜中の酸素量を調整する方法において、酸素ガスを飽和状態に溶解した酸素溶解水のミストを前記塗布膜に付与することにより、水をキャリアとして前記塗布膜中に酸素を導入することを特徴とする。
【００１１】
請求項１によれば、酸素ガスが飽和状態に溶解した酸素溶解水のミストを塗布膜に付与することにより、水をキャリア（媒体）として高濃度の酸素を塗布膜中に導入することができるので、短時間で高効率で酸素を導入することができる。
【００１２】
請求項２〜請求項４は、酸素溶解水を調製する好ましい態様を示したもので、請求項２は酸素ガスを水に直接溶解して調製する場合であり、請求項３はオゾンを水に溶解して調製する場合であり、請求項４は過酸化水素を水に溶解して調製する場合である。
【００１３】
請求項５は、請求項１〜４の何れか１において、前記ミストに１０００Ｖ〜２００００Ｖの高電圧を付与することにより、ミストを微細化することを特徴とする。
【００１４】
請求項５によれば、塗布膜に付与する酸素溶解水のミストの粒径を高電圧により微細化することで水が塗布膜に浸透し易くなるので、塗布膜中に一層短時間で高効率に酸素を付与することができる。この場合、ミストの粒径は２．０μｍ以下まで微細化されることが好ましい。
【００１５】
請求項６は請求項１〜４の何れか１において、前記酸素溶解水に２０００ガウス以上の磁力を付与することにより前記酸素溶解水を微細化することを特徴とする。
【００１６】
酸素溶解水に２０００ガウス以上の磁力を付与することにより、水のクラスターを破壊して水を微細化することができる。これにより、酸素溶解水をミストにしたときに一層細かなミストを得ることができ、水が塗布膜に浸透し易くなるので、塗布膜中に一層短時間で高効率に酸素を付与することができる。
【００１７】
請求項７は請求項１〜６の何れか１において、前記ミストにプラスとマイナスの何れか一方の電荷を帯電させると共に、前記塗布膜に前記ミストとは逆の電荷を帯電させることを特徴とする。
【００１８】
請求項７によれば、ミストと塗布膜とに互いに逆な電荷を帯電させることにより、ミストが塗布膜に吸引され、水が塗布膜に付与され易くなるので、塗布膜中に一層短時間で高効率に酸素を付与することができる。
【００１９】
例えば、空気に高電圧をかけたり又はレナード効果により、ミストを発生させる空間をマイナスに帯電させ、そこに酸素溶解水のミストを供給することでマイナス帯電させたミストを作成する。ミストに高電圧を付与することにより、ミストが帯電される他にミストの微細化も生じる。一方、塗布膜をコロナ放電装置等によりプラスに帯電させる。これにより、帯電による吸引効果と微細化による浸透効果の両方の効果で、塗布膜中に一層短時間で高効率に酸素を付与することができる。
【００２０】
本発明の請求項８は、前記目的を達成するために、塗布膜中の酸素量を調整する方法において、水のミストと酸素ガスとを接触させて酸素が取り込まれた酸素溶解ミストを生成し、この酸素溶解ミストを前記塗布膜に付与することにより、水をキャリアとして前記塗布膜中に酸素を導入することを特徴とする。
【００２１】
請求項８は、水のミストと酸素ガスとを接触させて酸素が取り込まれた酸素溶解ミストを生成し、この酸素溶解ミストを塗布膜に付与する場合であり、この場合も水をキャリアとして高濃度の酸素を塗布膜中に導入することができるので、短時間で高効率で酸素を導入することができる。
【００２２】
請求項９は請求項８において、前記酸素溶解ミストに１０００Ｖ〜２００００Ｖの高電圧を付与して前記酸素溶解ミストを微細化するか、又は該酸素溶解ミストを形成する水に２０００ガウス以上の磁力を付与して前記水を微細化することを特徴とする。
【００２３】
酸素溶解ミストの場合も、ミスト又は該ミストを形成する水を微細化することで、水が塗布膜に浸透し易くなるので、塗布膜へ酸素を導入し易くなる。
【００２４】
請求項１０は請求項１〜９の何れか１において、前記塗布膜は、光重合性平版印刷版を製造する際に感光層の上に塗布されるＰＶＡオーバーコート層であることを特徴とする。
【００２５】
本発明は、塗布膜が光重合性平版印刷版を製造する際に感光層の上に塗布されるＰＶＡオーバーコート層である場合、そのオーバーコート層中の酸素量を短時間で高効率に調整する技術として極めて有効だからである。
【００２６】
本発明の請求項１１は、前記目的を達成するために、塗布膜中の酸素量を調整する酸素量調整装置において、前記塗布膜が塗布された帯状支持体を搬送させる搬送手段と、前記帯状支持体が通過するトンネル状の酸素量調整ゾーンと、前記酸素量調整ゾーン内に、酸素ガスを飽和状態に溶解した酸素溶解水のミストを発生させるミスト発生手段と、を備えたことを特徴とする。
【００２７】
請求項１１によれば、酸素ガスが飽和状態に溶解した酸素溶解水のミストを塗布膜に付与することにより、高濃度の酸素を水をキャリア（媒体）として塗布膜中に導入することができるので、短時間で高効率で酸素を導入することができるので、塗布膜中に短時間で高効率で酸素を導入することができる。
【発明の効果】
【００２８】
本発明の塗布膜の酸素量調整方法及び装置によれば、水をキャリアとして塗布膜中に短時間で高効率に酸素を付与することができるので、生産性を向上することができると共に、塗布膜に酸素を導入するゾーンの路長を長くする必要がないので省コスト、省スペースにも寄与することができる。
【発明を実施するための最良の形態】
【００２９】
以下、添付図面に従って、本発明に係る塗布膜中の酸素量調整方法及び装置の好ましい実施の形態について詳説する。
【００３０】
図１は、本発明の塗布膜中の酸素量調整装置３０を組み込んだ平版印刷版用原反の製造ライン１０の一例であり、以下この製造ライン１０の例で説明する。尚、本発明は、平版印刷版用原反の製造ライン１０に限定するものではなく、塗布膜中の酸素溶解量や酸素透過量を調整したい何れのラインにも適用できる。
【００３１】
図１に示すように、送出機１２には、ロール状に巻回された長尺な支持体１４がセットされる。この送出機１２から連続的に送り出された支持体１４は、表面処理部１６において表面処理が施される。表面処理が施された支持体１４は、バックコート層塗布・乾燥部１８において支持体１４の裏面にバックコート層が形成された後、下塗り塗布・乾燥部２０において支持体１４の表面に下塗り層が形成される。次に、感光層塗布・乾燥部２２において、下塗り層の上に光重合性組成物の感光層が形成された後、オーバーコート層塗布・乾燥部２４において、水素結合性基を含む水溶性高分子、例えばＰＶＡ（ポリビニルアルコール）を主成分とするオーバーコート層（ＰＶＡ塗布膜）が形成される。次に、支持体１４が酸素量調整装置３０の調整ゾーン２６を通過する際に、オーバーコート層の酸素量（濃度）が設定範囲になるように制御される。これにより、光重合性平板印刷版の原反１４Ａが製造され、原反１４Ａが巻取機２８に巻き取られる。
【００３２】
本発明に用いられる支持体１４は、寸度的に安定なアルミニウム又はその合金（例えば珪素、銅、マンガン、マグネシウム、クロム、亜鉛、鉛、ビスマス、ニッケルとの合金）を用いることができる。通常は、アルミニウムハンドブック第４版（１９９０、軽金属協会発行）に記載の従来公知の素材、例えば、ＪＩＳ  Ａ  ｌ０５０材、ＪＩＳ  Ａ  ｌｌ００材、ＪＩＳ  Ａ  ３１０３材、ＪＩＳ  Ａ  ３００４材、ＪＩＳ  Ａ  ３００５材または引っ張り強度を増す目的でこれらに０．１ｗｔ％以上のマグネシウムを添加した合金を用いることができる。
【００３３】
表面処理部１６での表面処理としては、例えば支持体１４がアルミニウム板の場合、その表面を目的に応じて各種処理を施すのが通例である。一般的な処理方法としてはアルミニウム板を先ず脱脂または電解研磨処理とデスマット処理によりアルミ表面の清浄化を行う。その後に機械的粗面化処理又は／及び電気化学的粗面化処理を施しアルミニウム板の表面に微細な凹凸を付与する。尚、この時に更に化学的エッチング処理とデスマット処理を加える場合もある。その後、アルミニウム板表面の耐摩耗を高める為に陽極酸化処理が施され、その後アルミニウム表面は必要に応じて親水化処理または／及び封孔処理が行われる。
【００３４】
バックコート層塗布・乾燥部１８において、支持体１４の裏面には、重ねた場合の感光性組成物層の傷付きを防ぐための有機高分子化合物からなる被覆層（バックコート層）が必要に応じて設けられる。
【００３５】
下塗り塗布・乾燥部２０において、必要に応じて支持体１４の表面に下塗り層塗布液を塗布・乾燥して下塗り層を形成する。この下塗り塗布・乾燥部２０においても塗布する方式や条件としては、後述する感光性組成物層を塗布する方式や条件の多くを利用できる。
【００３６】
感光層塗布・乾燥部２２において、下塗り層の上に光重合型感光性組成物の塗料が塗布・乾燥されて感光層が形成される。そして、オーバーコート層塗布・乾燥部２４において、感光層の上に、オーバーコート層塗料を塗布する。
【００３７】
図２は、酸素量調整装置３０の概念図であり、酸素ガスを飽和状態に溶解した酸素溶解水を、オゾンを水に溶解することで調製する場合である。しかし、酸素溶解水の調製は、オゾンを水に溶解する場合に限定されるものではなく、酸素ガスを水に直接溶解してもよく、過酸化水素を水に溶解する等により調製してもよい。
【００３８】
酸素量調整装置３０は、主として、支持体１４が搬送されるトンネル状の調整ゾーン２６と、その調整ゾーン２６内に、酸素溶解水のミストを発生させるミスト発生装置３２とで構成される。
【００３９】
図２に示すように、調整ゾーン２６は、矢印方向に連続的に搬送される支持体１４の入口と出口が形成されたトンネル状のケーシング３６で囲われ、支持体１４はパスローラ３８、３８…上を、オーバーコート層１４ａを上にして搬送される。また、オーバーコート層１４ａ側には、ミスト発生装置３２の噴霧部３２Ａが設けられると共に、ミスト発生装置３２は配管３４を介して水タンク４０に接続される。水タンク４０はオゾン発生器４２に接続され、オゾン発生器４２で発生したオゾンガスが水タンク４０内の水に溶解し、酸素溶解水が調製される。そして、水タンク４０で調製された酸素溶解水が、ミスト発生装置３２の噴霧部３２Ａからオーバーコート層１４ａに向けて噴霧される。この酸素溶解水のミストがオーバーコート層１４ａに付着、浸透することにより、水を介してオーバーコート層１４ａの酸素量（酸素濃度）が所望の設定酸素量（設定酸素濃度）に調整される。また、調整ゾーン２６の支持体搬送方向の下流側には、オーバーコート層１４ａの酸素濃度を測定する酸素濃度計３１（例えばorbisphere3600型) が配置され、調整ゾーン２６内で調整されたオーバーコート層１４ａの酸素濃度が測定される。そして、測定結果に基づいてオーバーコート層１４ａの酸素濃度が設定酸素濃度になるように、噴霧部３２Ａからのミスト噴霧量が制御される。
【００４０】
図３の酸素量調整装置３０は、ミスト発生装置３２から噴霧する酸素溶解水のミストを微細化するために、ミストに高電圧を付与するようにしたものである。尚、図２と同じ部材や装置には同符号を付して説明する。
【００４１】
図３に示すように、調整ゾーン２６は、矢印方向に連続的に搬送される支持体１４の入口と出口が形成されたトンネル状のケーシング３６で囲われ、支持体１４はパスローラ３８、３８…上を、オーバーコート層１４ａを上にして搬送される。高電圧方式の酸素量調整装置３０は、主として、接地電極４４と高電圧電極４６とミスト発生装置３２と水タンク４０とオゾン発生器４２とで構成される。即ち、オーバーコート層１４ａの上方に、リング状に形成された接地電極４４が支持体１４に平行に配設されると共に、接地電極４４の上方に高電圧電源４８に接続された高電圧電極４６が配設される。尚、接地電極４４のリング形状は四角状、円状、楕円状、三角状等を採用することができる。また、ミスト発生装置３２の噴霧部３２Ａが高電圧電極４６と接地電極４４との間の空間に水を噴霧可能なように配置され、ミスト発生装置３２は配管３４を介して水タンク４０及びオゾン発生器４２に接続される。これにより、噴霧部３２Ａから噴霧された酸素溶解水のミストは、高電圧電極４６と接地電極４４との間に形成される高電圧の電界を通ることにより大きなエネルギーを得て、表面張力を超えて分裂し、微細化されてオーバーコート層１４ａに達する。この場合、ミストに１０００Ｖ〜２００００Ｖの高電圧を付与することがミストの微細化を促進する上で好ましく、５０００Ｖ〜２００００Ｖの範囲がより好ましい。このように、オーバーコート層１４ａに付与する酸素溶解水のミストの粒径を高電圧により微細化することで水が塗布膜に浸透し易くなるので、塗布膜中に一層短時間で高効率に酸素を付与することができる。この場合、高電圧電極４６と接地電極４４との距離（Ｈ）は１００〜３００ｍｍの範囲が好ましく、１５０〜２５０ｍｍの範囲がより好ましい。また、微細化されたミストの粒径は２．０μｍ以下であることが好ましい。
【００４２】
また、図２の場合と同様に、調整ゾーン２６の支持体搬送方向の下流側には、オーバーコート層１４ａの酸素た塗布膜中の酸素濃度を測定する酸素濃度計３１（例えばorbisphere3600型) が配置され、調整ゾーン２６内で調整されたオーバーコート層１４ａの酸素濃度が測定される。そして、測定結果に基づいてオーバーコート層１４ａの酸素濃度が設定酸素濃度になるように、噴霧部３２Ａからのミスト噴霧量が制御される。
【００４３】
図４の酸素量調整装置３０は、水タンク４０からミスト発生装置３２に送る酸素溶解水を微細化してから、ミスト発生装置３２でミストを噴霧するようにしたものである。尚、図２及び図３と同じ部材や装置には同符号を付して説明する。
【００４４】
図４に示すように、調整ゾーン２６を囲むケーシング３６は図２及び図３と同様である。磁気化方式の酸素量調整装置３０は、主として、ミスト発生装置３２と磁気化水発生装置５０と水タンク４０とオゾン発生器４２とで構成される。即ち、オーバーコート層１４ａの上方に、ミスト発生装置３２の噴霧部３２Ａが設けられ、このミスト発生装置３２は配管３４を介して水タンク４０及びオゾン発生器４２に接続される。そして、この配管３４の途中に磁気化水発生装置５０が設けられる。この磁気化水発生装置５０は、配管３４を挟んで対向配置された磁石のＮ極とＳ極により配管３４内に高磁界を発生させる。配管３４を流れる酸素溶解水が、この高磁界を横切って磁力が付与されることにより、水のクラスター構造が破壊され、これにより水が微細化する。微細化された水の粒径は２．０μｍ以下であることが好ましい。これにより、ミスト発生装置３２の噴霧部３２Ａからは微細化した水がミスト状に噴霧され、オーバーコート層１４ａに達する。この場合、水に２０００ガウス以上、より好ましくは５０００ガウス以上の高磁場を付与することが、水の微細化を促進する上で好ましい。このように、酸素溶解水に高磁界を付与して水のクラスター構造を破壊してからミスト発生装置３２で酸素溶解水を噴霧することで、オーバーコート層１４ａに付与する酸素溶解水のミストの粒径を微細化することができる。この結果、酸素溶解水が塗布膜に浸透し易くなるので、塗布膜中に一層短時間で高効率に酸素を付与することができる。
【００４５】
図４の場合も図２や図３と同様に、調整ゾーン２６の支持体搬送方向の下流側には、オーバーコート層１４ａの塗布膜中の酸素濃度を測定する酸素濃度計３１（例えばorbisphere3600型) が配置され、調整ゾーン２６内で調整されたオーバーコート層１４ａの酸素濃度が測定される。そして、測定結果に基づいてオーバーコート層１４ａの酸素濃度が設定酸素濃度になるように、噴霧部３２Ａからのミスト噴霧量が制御される。
【００４６】
図５の酸素量調整装置３０は、調整ゾーン２６内に噴霧する酸素溶解水にマイナスの電荷を帯電させると共に、オーバーコート層にプラスの電荷を付与するようにしたものであり、水の帯電と同時に水の微細化も行えるようにした一例である。尚、図２〜図４と同様の装置や部材には同符号を付して説明する。
【００４７】
図５に示すように、調整ゾーン２６を囲むケーシング３６は図２〜図４と同様である。帯電方式の酸素量調整装置３０は、主として、調整ゾーン２６に入る前のオーバーコート層１４ａに正の電荷を付与するプラス帯電手段５２と、調整ゾーン２６内に噴霧する酸素溶解水に負の電荷を帯電するマイナス帯電手段５４とで構成される。プラス帯電手段５２としては例えばコロナ放電装置を採用することができる。また、マイナス帯電手段５４としては、図３で使用した接地電極４４と高電圧電極４６とをそのまま使用することができる。即ち、高電圧電極４６と接地電極４４との間に高電圧を付与して高電圧電極４６と接地電極４４との間の空間をマイナスに帯電させて、そこにミスト発生装置３２から酸素溶解水をミスト状に噴霧することでミストが微細化すると共にマイナスに帯電させたミストを作成することができる。これにより、ミスト発生装置３２から噴出された微細でマイナスに帯電されたミストが、プラスに帯電されたオーバーコート層１４ａに吸引されるので、ミストがオーバーコート層１４ａへ付着、浸透され易くなる。この結果、帯電による吸引効果と微細化による浸透効果の両方の効果で、水を介してオーバーコート層１４ａに更に短時間で一層高効率に酸素を導入することができる。尚、図５では、オーバーコート層１４ａをプラスに帯電させ、酸素溶解水のミストをマイナスに帯電させたが、オーバーコート層１４ａをマイナスに帯電させ、酸素溶解水のミストをプラスに帯電させてもよい。
【００４８】
図５の場合も図２から図４と同様に、調整ゾーン２６の支持体搬送方向の下流側には、オーバーコート層１４ａの塗布膜中の酸素濃度を測定する酸素濃度計３１（例えばorbisphere3600型) が配置され、調整ゾーン２６内で調整されたオーバーコート層１４ａの酸素濃度が測定される。そして、測定結果に基づいてオーバーコート層１４ａの酸素濃度が設定酸素濃度になるように、噴霧部３２Ａからのミスト噴霧量が制御される。
【００４９】
上記図２〜図５の酸素量調整装置３０では、調整ゾーン２６内に１基の酸素量調整装置３０を設けた例で示したが、調整ゾーン２６の路長に応じて複数基の酸素量調整装置３０を設けてもよい。
【００５０】
尚、本実施の形態では、酸素溶解水をミスト状にするようにしたが、水のミストと酸素ガスとを接触させて酸素が取り込まれた酸素溶解ミストを生成し、この酸素溶解ミストをオーバーコート層１４ａに付与するようにしてもよい。また、本発明の実施の形態では、ミストを発生するミスト発生装置３２として、酸素溶解水をスプレーする噴霧方式を使用したが、酸素溶解水を加熱して蒸気ミストにする加熱方式であってもよい。
【実施例】
【００５１】
縦横１００ｍｍ角のアルミニウム製の支持体１４にＰＶＡ塗布液（ポリビニルアルコールを主体とした塗布液）を塗布量が２ｇ／ｍ2 になるように塗布してＰＶＡ塗布膜（オーバーコート層に相当）を形成した。そして、この支持体１４を調整ゾーン２６内を通過させたときの、ＰＶＡ塗布膜への酸素付与速度を調べた。
【００５２】
本発明の実施例及び従来技術である比較例ともに調整ゾーン２６内の温度を２６°Ｃ、湿度を５５％ＲＨになるようにして、ＰＶＡ塗布膜に付与される水分量は一定になるようにすると共に、調整ゾーン２６でのＰＶＡ塗布膜の滞留時間を同じにした。
【００５３】
酸素付与速度は、ＰＶＡ塗布膜の酸素濃度、酸素透過初期速度を測定することにより調べた。ＰＶＡ塗布膜の酸素濃度は酸素濃度計３１（orbisphere3600型) を使用して測定すると共に、ＰＶＡ塗布膜の水分濃度はＣＨＩＮＯ株式会社製の赤外線水分計ＩＲＭ−Ｖを使用して測定した。
【００５４】
（比較例）
酸素が溶解されていない水タンク４０の水をミスト発生装置３２から調整ゾーン２６内にミスト状に噴霧すると共に、ミストに図３で説明した高電圧をかけて微細化した。高電圧の電圧は６０００Ｖで行い、水タンク４０の水は２５°Ｃで一定にした。
【００５５】
（実施例１）
オゾン発生器４２から水タンク４０の水にオゾンを供給して、酸素ガスを飽和状態に溶解した酸素溶解水を使用した以外は、比較例と同様である。
【００５６】
（実施例２）
酸素ガスを水タンク４０の水に直接溶解させて、酸素ガスを飽和状態に溶解した酸素溶解水を使用した以外は、比較例と同様である。
【００５７】
その結果を表１に示す。
【００５８】
【表１】
2006320852.tif 000003
表１から分かるように、酸素ガスを飽和状態に溶解した酸素溶解水のミストをＰＶＡ塗布膜に付与することにより、水をキャリアとしてＰＶＡ塗布膜中に酸素を導入する本発明の実施例１及び２は、ＰＶＡ塗布膜を調湿することでＰＶＡ塗布膜中の酸素濃度を制御する比較例に比べて酸素濃度及び酸素透過初期速度ともに約１．５倍大きくなった。
【００５９】
このように、本発明は、水をキャリアとすることで塗布膜中に短時間で高効率に酸素を付与することができるので、生産性を向上することができると共に、塗布膜に酸素を導入するゾーンの路長を長くする必要がないので省コスト、省スペースにも寄与することができる。
【図面の簡単な説明】
【００６０】
【図１】本発明の酸素量調整装置を備えた平版印刷版用原反の製造ライン
【図２】本発明の酸素量調整装置を説明する概念図
【図３】本発明の酸素量調整装置の別態様で、高電圧方式の酸素量調整装置の概念図
【図４】本発明の酸素量調整装置の別態様で、高電圧方式の酸素量調整装置の概念図
【図５】本発明の酸素量調整装置の別態様で、帯電方式の酸素量調整装置の概念図
【符号の説明】
【００６１】
１０…平版印刷版用原反の製造ライン、１２…送出機、１４…支持体、１４ａ…オーバーコート層、１６…表面処理部、１８…バックコート層塗布・乾燥部、２０…下塗り塗布・乾燥部、２２…感光層塗布・乾燥部、２４…オーバーコート層塗布・乾燥部、２６…調整ゾーン、２８…巻取機、３０…酸素量調整装置、３１…酸素濃度計、３２…ミスト発生  装置、３４…配管、３６…ケーシング、３８…パスローラ、４０…水タンク、４２…オ  ゾン発生器、４４…接地電極、４６…高電圧電極、４８…高圧電源、５０…磁気化水発生装置、５２…プラス帯電手段
【図１】
2006320852.tif 000004
【図２】
2006320852.tif 000005
【図３】
2006320852.tif 000006
【図４】
2006320852.tif 000007
【図５】
2006320852.tif 000008